СПОСОБ ПОЛУЧЕНИЯ ВЫСОКОПРОЧНОГО ЧУГУНА С ФЕРРИТНО-АУСФЕРРИТНОЙ МЕТАЛЛИЧЕСКОЙ МАТРИЦЕЙ

Способ получения высокопрочного чугуна с ферритно-аусферритной металлической матрицей, отличающийся тем, что термическую обработку чугуна с шаровидным графитом при следующей концентрации компонентов, мас.%:
углерод
2,8-3,1
кремний
3,8-4,1
марганец
0,25-0,3
магний
0,05-0,08
медь
1,2-1,6
никель
1,8-2,2
сера
0,01-0,012
фосфор
0,03-0,04
железо
остальное
проводят с неполной аустенитизацией при 920-950°С с выдержкой 0,5-1 ч и изотермической закалкой при 300-330°С с выдержкой 1,5-2 ч.